(57)【要約】      （修正有）【課題】磁気記録媒体におけるグラニュラー型の磁性薄膜の成膜に使用する高スパッタ率と放電安定性を備えたスパッタリングターゲットの提供。【解決手段】Ｆｅ及びＰｔからなる母材金属にＣ（炭素）粒子が分散した組織を有する焼結体スパッタリングターゲットであって、前記Ｃ粒子について測定した顕微ラマン散乱分光スペクトルにおけるピーク強度比（ＩＧ／ＩＤ）が、母材金属との界面から２μｍ以上離れた測定点では１．０未満であり、母材金属との界面から２μｍ以内の測定点では１．０以上であるスパッタリングターゲット。【選択図】図１
2015175025.tif 000002
【特許請求の範囲】
【請求項１】
ＦｅおよびＰｔからなる母材金属にＣ（炭素）粒子が分散した組織を有する焼結体スパッタリングターゲットであって、前記Ｃ粒子について測定した顕微ラマン散乱分光スペクトルにおけるピーク強度比（ＩＧ／ＩＤ）が、母材金属との界面から２μｍ以上離れた測定点では１．０未満であり、母材金属との界面から２μｍ以内の測定点では１．０以上であることを特徴とするスパッタリングターゲット。
【請求項２】
母材金属の組成比が、原子比率でＰｔが５〜７０％、残部がＦｅであることを特徴とする請求項１記載のスパッタリングターゲット。
【請求項３】
Ｃ（炭素）の含有割合が体積比率で１０〜５０％であることを特徴とする請求項１又は２記載のスパッタリングターゲット。
【請求項４】
母材金属であるＦｅおよびＰｔ以外に、Ａｇ、Ａｕ、Ｂ、Ｃｒ、Ｃｕ、Ｇａ、Ｇｅ、Ｉｒ、Ｍｎ、Ｍｏ、Ｎｂ、Ｐｄ、Ｒｅ、Ｒｈ、Ｒｕ、Ｓｉ、Ｓｎ、Ｔａ、Ｗ、Ｖ、Ｚｎから選択されるいずれか一種以上の元素を添加金属成分として含有し、母材金属の組成比における添加金属成分の原子数比率が０．５〜２０％であることを特徴とする請求項１〜３のいずれか一項に記載のスパッタリングターゲット。
【請求項５】
Ｃ（炭素）に加えて、酸化物、炭化物、窒化物のいずれか一種以上の化合物を体積比率で１０〜３０％含有することを特徴とする請求項１〜４のいずれか一項に記載のスパッタリングターゲット。
【発明の詳細な説明】
【技術分野】
【０００１】
本発明は、磁気記録媒体におけるグラニュラー型の磁性薄膜の成膜に使用されるスパッタリングターゲットに関し、Ｃ粒子が分散したＦｅ−Ｐｔ系スパッタリングターゲットに関する。
【背景技術】
【０００２】
ハードディスクドライブに代表される磁気記録の分野では、磁気記録媒体中の磁性薄膜の材料として、強磁性金属であるＣｏ、Ｆｅ、あるいはＮｉをベースとした材料が用いられてきた。例えば、面内磁気記録方式を採用するハードディスクの磁性薄膜には、Ｃｏを主成分とするＣｏ−Ｃｒ系やＣｏ−Ｃｒ−Ｐｔ系の強磁性合金が用いられてきた。また、近年実用化された垂直磁気記録方式を採用するハードディスクの磁性薄膜には、Ｃｏを主成分とするＣｏ−Ｃｒ−Ｐｔ系の強磁性合金と非磁性の無機物粒子からなる複合材料が多く用いられている。そして上記の磁性薄膜は、生産性の高さから、上記材料を成分とするスパッタリングターゲットをＤＣマグネトロンスパッタ装置でスパッタして作製されることが多い。
【０００３】
一方、ハードディスクの記録密度は年々急速に増大しており、現状の６００Ｇｂｉｔ／ｉｎ２の面密度から将来は１ Ｔｂｉｔ／ｉｎ２に達すると考えられている。１Ｔｂｉｔ／ｉｎ２に記録密度が達すると記録ｂｉｔのサイズが１０ｎｍを下回るようになり、その場合には、熱揺らぎによる超常磁性化が問題となってくると予想され、現在、使用されている磁気記録媒体の材料、例えばＣｏ−Ｃｒ基合金にＰｔを添加して結晶磁気異方性を高めた材料では十分ではないことが予想される。１０ｎｍ以下のサイズで安定的に強磁性として振る舞う磁性粒子は、より高い結晶磁気異方性を持っている必要があるからである。
【０００４】
上記のような理由から、Ｌ１０構造を持つＦｅＰｔ相が超高密度記録媒体用材料として注目されている。Ｌ１０構造を持つＦｅＰｔ相は高い結晶磁気異方性とともに、耐食性、耐酸化性に優れているため、磁気記録媒体としての応用に適した材料と期待されているものである。そして、ＦｅＰｔ相を超高密度記録媒体用材料として使用する場合には、規則化したＦｅＰｔ磁性粒子を磁気的に孤立させた状態で出来るだけ高密度に方位をそろえて分散させるという技術の開発が求められている。
【０００５】
このようなことから、Ｌ１０構造を有するＦｅＰｔ磁性粒子を酸化物や炭素といった非磁性材料で孤立させたグラニュラー構造磁性薄膜が、熱アシスト磁気記録方式を採用した次世代ハードディスクの磁気記録媒体用として提案されている。このグラニュラー構造磁性薄膜は、磁性粒子同士が非磁性物質の介在により磁気的に絶縁される構造となっている。グラニュラー構造の磁性薄膜を有する磁気記録媒体及びこれに関連する公知文献として、特許文献１、特許文献２、特許文献３、特許文献４、特許文献５、特許文献６、特許文献７を挙げることができる。
【０００６】
上記Ｌ１０構造を持つＦｅ−Ｐｔ相を有するグラニュラー構造磁性薄膜としては、非磁性物質としてＣを体積比率として１０〜５０％含有する磁性薄膜が、特にその磁気特性の高さから注目されている。このようなグラニュラー構造磁性薄膜は、Ｆｅターゲット、Ｐｔターゲット、Ｃターゲットを同時にスパッタリングするか、あるいは、Ｆｅ−Ｐｔ合金ターゲット、Ｃターゲットを同時にスパッタリングすることで作製されることが知られている。しかしながら、これらのスパッタリングターゲットを同時スパッタするためには、高価な同時スパッタ装置が必要となる。
【０００７】
また、スパッタ装置で合金に非磁性材料の含まれるスパッタリングターゲットをスパッタしようとすると、スパッタ時に非磁性材料の不用意な脱離やスパッタリングターゲットに内包される空孔を起点として異常放電が生じパーティクル（基板上に付着したゴミ）が発生するという問題がある。この問題を解決するには、非磁性材料と母材合金との密着性を高め、スパッタリングターゲットを高密度化させる必要がある。一般に、合金に非磁性材料が含まれるスパッタリングターゲットの素材は、通常粉末焼結法により作製される。
【先行技術文献】
【特許文献】
【０００８】
【特許文献１】特開２０００−３０６２２８号公報
【特許文献２】特開２０００−３１１３２９号公報
【特許文献３】特開２００８−５９７３３号公報
【特許文献４】特開２００８−１６９４６４号公報
【特許文献５】特開２００４−１５２４７１号公報
【特許文献６】特許第５２９０４６８号
【特許文献７】国際公開第２０１３／１９０９４３号
【発明の概要】
【発明が解決しようとする課題】
【０００９】
本発明の課題は、高価な同時スパッタ装置を用いることなくグラニュラー構造磁性薄膜の作製を可能にする、Ｃ粒子が分散したＦｅ−Ｐｔ系スパッタリングターゲットを提供することであり、さらには、スパッタリング時に発生するパーティクル量を低減したスパッタリングターゲットを提供することを課題とする。
【課題を解決するための手段】
【００１０】
上記の課題を解決するために本発明者は鋭意研究を行った結果、母材金属に分散する非磁性材料であるＣ粒子の結晶性を制御することにより、スパッタ率が高く、かつ、アーキングの発生が抑えられたスパッタリングターゲットを作製できることを見出した。そして、このようにして作製されたスパッタリングターゲットは、パーティクル発生を著しく低減することが可能で、成膜時の歩留まりを改善できることを見出した。
【００１１】
このような知見に基づき、本願は、以下の発明を提供する。
１）ＦｅおよびＰｔからなる母材金属にＣ（炭素）粒子が分散した組織を有する焼結体スパッタリングターゲットであって、前記Ｃ粒子について測定した顕微ラマン散乱分光スペクトルにおけるピーク強度比（ＩＧ／ＩＤ）が、母材金属との界面から２μｍ以上離れた測定点では１．０未満であり、母材金属との界面から２μｍ以内の測定点では１．０以上であることを特徴とするスパッタリングターゲット。
２）母材金属の組成比が、原子比率でＰｔが５〜７０％、残部がＦｅであることを特徴とする上記１）記載のスパッタリングターゲット。
３）Ｃ（炭素）の含有割合が体積比率で１０〜５０％であることを特徴とする上記１）又は２）記載のスパッタリングターゲット。
４）母材金属であるＦｅおよびＰｔ以外に、Ａｇ、Ａｕ、Ｂ、Ｃｒ、Ｃｕ、Ｇａ、Ｇｅ、Ｉｒ、Ｍｎ、Ｍｏ、Ｎｂ、Ｐｄ、Ｒｅ、Ｒｈ、Ｒｕ、Ｓｉ、Ｓｎ、Ｔａ、Ｗ、Ｖ、Ｚｎから選択されるいずれか一種以上の元素を添加金属成分として含有し、母材金属の組成比における添加金属成分の原子数比率が０．５〜２０％であることを特徴とする上記１）〜３）のいずれか一に記載のスパッタリングターゲット。
５）Ｃ（炭素）に加えて、酸化物、炭化物、窒化物のいずれか一種以上の化合物を非磁性材料として体積比率で１０〜３０％含有することを特徴とする上記１）〜４）のいずれか一に記載のスパッタリングターゲット。
【発明の効果】
【００１２】
本発明のＣ粒子が分散したＦｅ−Ｐｔ系スパッタリングターゲットは、スパッタ率が高く、かつ、アーキングが発生しにくく、スパッタリング時に発生するパーティクルを著しく低減することが可能となり、成膜時の歩留まりを改善できるという優れた効果を有する。
【図面の簡単な説明】
【００１３】
【図１】実施例１の焼結体の研磨面を光学顕微鏡で観察したときの組織画像である。
【図２】実施例１のラマン散乱分光測定結果とカーブフィッティング結果を示す図である。Ｃ粒子の金属との界面から２μｍ以内の位置で測定したときの一例である。
【発明を実施するための形態】
【００１４】
本発明のスパッタリングターゲットは、ＦｅおよびＰｔからなる母材金属にＣ（炭素）粒子が分散した組織を有する。ここで、Ｃ（炭素）粒子とは、その形状として球形状のもの以外に、薄片状、針状、棒状、紐状など様々な不定形状のものも含む概念である。また、Ｃ（炭素）粒子が分散した組織とは、Ｃ（炭素）粒子が分散質、母材金属が分散媒となっている組織のことを意味する。
【００１５】
Ｃ（炭素）は、結晶性の高い黒鉛よりも、結晶性の低い（非晶質の）カーボンの方が炭素同士の結合力が弱いので、ＦｅおよびＰｔからなる母材金属に非晶質のカーボンを分散させた方が、ターゲット表面に残留するＣ（炭素）粒子を少なくすることができ、スパッタ率を高くすることができる。一方、非晶質のカーボンは、導電率が低いため、スパッタリング中にチャージアップしやすく、放電安定性を損ない、アーキングの発生原因になるおそれがある。
【００１６】
本発明は、このようなＣ（炭素）の優れた特質を有効に活用するために、Ｃ（炭素）粒子の内部において非晶質を維持しつつ（結合力が弱いため高スパッタ率が可能）、
その外周部においては結晶性を高めることで（誘電率が低いため安定的な放電が可能）、高いスパッタ率（スパッタリングのし易さ）とアーキングの抑制の両立を実現することができるものである。そしてこれにより、スパッタリング時の歩留まりを改善することができると共に、パーティクルの発生を安定的に低減することができるという、優れた効果を発揮するものである。これが本発明の基本的な概念である。
【００１７】
上記の基本的な概念から抽出される本発明は、Ｃ（炭素）について測定した顕微ラマン散乱分光スペクトルにおけるピーク強度比（ＩＧ／ＩＤ）は、母材金属との界面から２μｍ以上離れた測定点では１．０未満であり、母材金属との界面から２μｍ以内の測定点では１．０以上であることを特徴とする。なお、ＩＧとは、ラマンスペクトルにおけるＧバンドのピーク強度を意味し、ＩＤとは、ラマンスペクトルにおけるＤバンドのピーク強度を意味する。
【００１８】
Ｇバンドは、グラファイトの六員環構造に由来する振動モードであり、１５７０ｃｍ−１付近にピークが現れ、結晶構造が完全に近いほどピーク強度は大きくなる。また、Ｄバンドは、グラファイトの欠陥構造に由来する振動モードであり、１３５０ｃｍ−１付近にピークが現れ、欠陥が大きいほどピーク強度は大きくなる。すなわち、結晶性が高い炭素材料ほどＩＧ／ＩＤ比が高くなる。Ｇバンドの強度が、大きいほど結晶構造が完全（結晶性が高い）、小さいほど結晶構造が不完全（結晶性が低い）である。
【００１９】
なお、ラマン散乱分光測定でＧバンドとＤバンドの振動モードを測定する場合、本願発明では、レーザーの励起波長５３２ｎｍを使用しているが、励起光源としては、この他にＡｒレーザー、Ｈｅ−Ｎｅレーザー、Ｋｒレーザー等の気体レーザーを用いることができる。これらのレーザーは、要求される励起波長に合わせて適宜選択する。この場合は、ラマンスペクトルの１５２０〜１６００ｃｍ−１にピークを有するＧバンドの強度ＩＧ と、１３２０〜１４５０ｃｍ−１にピークを有するＤバンドの強度ＩＤが現れる。これらの場合においても、本願発明を適用できるものである。
【００２０】
本発明では、黒鉛（結晶）に由来するＧバンドのピーク強度と結晶構造の乱れや欠陥に起因するＤバンドのピーク強度との比を解析することで、Ｃ（炭素）の結晶性を評価している。すなわち、Ｃ（炭素）について測定した、ラマンスペクトルのピーク強度比（ＩＧ／ＩＤ）が１．０未満の場合には、結晶性が低い（非晶質性）と評価し、ラマンスペクトルのピーク強度比（ＩＧ／ＩＤ）が１．０以上の場合には、結晶性が高い（結晶質性）と評価している。
【００２１】
また、Ｃ粒子の母材金属との界面から２μｍ以上離れた測定点は、Ｃ（炭素）粒子の内部を意味し、Ｃ粒子の母材金属との界面から２μｍ以内の測定点は、Ｃ（炭素）粒子の外周部を意味する。したがって、母材金属との界面から２μｍ以上離れた測定点におけるピーク強度比（ＩＧ／ＩＤ）が１．０未満とは、Ｃ（炭素）粒子の内部が非晶質性であり、母材金属との界面から２μｍ以内の測定点におけるピーク強度比（ＩＧ／ＩＤ）が１．０以上とは、Ｃ（炭素）粒子の外周部が結晶質性であることと同義である。
【００２２】
現実的には、Ｃ粒子の母材金属との界面から２μｍ離れた境界近傍においては、結晶性と非晶質性とが判然と区別されていないため、母材金属との界面から２μｍ以上離れた測定点であっても、境界近傍においては、そのピーク強度比（ＩＧ／ＩＤ）が１．０以上であったり、逆に、母材金属との界面から２μｍ以内であっても、境界近傍のピーク強度比（ＩＧ／ＩＤ）が１．０未満であったりすることがある。本発明はこのような不安定な境界近傍のピーク強度比を規定するものではない。
【００２３】
本発明のスパッタリングターゲットは、ＦｅおよびＰｔからなる母材金属にＣ（炭素）粒子が分散した組織を有する焼結体からなるものである。母材金属の組成は、磁気記録媒体用磁性薄膜としての磁気特性を有するものであれば、特に制限されるものではないが、原子比率でＰｔが５〜７０％、残部がＦｅとすることで、良好な磁気特性を得ることができる。Ｃ（炭素）の含有割合も、磁気記録媒体用磁性薄膜として使用可能であれば、特に制限されるものではないが、好ましくは、体積比率で１０〜５０％である。
【００２４】
なお、Ｃ（炭素）の体積比率は、スパッタリングターゲットの切断面における、面積比率から求めることができる。すなわち、スパッタリングターゲット中のＣ（炭素）の切断面での面積比率を体積比率と置き換えることができる。該面積比率は、観察場所によるバラつきを少なくするため、無作為に選んだ１ｍｍ２以上の領域を５箇所以上観察して、その平均として求めることができる。
【００２５】
母材金属とＣ（炭素）は、研磨した切断面を光学顕微鏡で観察した場合、色の濃淡に相違があるため（白く見える部分が金属、黒く見える部分がＣ）、容易に判別できる。電子顕微鏡で観察した場合も、二次電子や反射電子の検出量に応じて、画像上に色の濃淡で表現されるため、判別可能である。さらに、ＥＰＭＡやＥＤＸを用いて元素マッピングをおこなえば、より高精度に母材金属とＣ（炭素）とを判別できる。
【００２６】
本発明のスパッタリングターゲットにおいて、母材金属はＦｅおよびＰｔを基本成分とするが、磁気特性を向上させるために、Ａｇ、Ａｕ、Ｂ、Ｃｒ、Ｃｕ、Ｇａ、Ｇｅ、Ｉｒ、Ｍｎ、Ｍｏ、Ｎｂ、Ｐｄ、Ｒｅ、Ｒｈ、Ｒｕ、Ｓｉ、Ｓｎ、Ｔａ、Ｗ、Ｖ、Ｚｎから選択されるいずれか一種以上の金属元素を含有させることが好ましく、その含有量は母材金属の組成比において０．５％以上、２０％以下（原子数比率）とすることが好ましい。前記の数値範囲を超えると、添加の効果が得られないため好ましくない。
【００２７】
また、本発明のスパッタリングターゲットにおいて、非磁性材料としてＣ（炭素）を基本成分とするが、磁気特性を改善するために、さらに、酸化物、炭化物、窒化物のいずれか一種以上の化合物を含有させることが好ましい。例えば、酸化物としては、Ａｌ２Ｏ３、Ｂ２Ｏ３、Ｃｒ２Ｏ３、ＭｇＯ、ＳｉＯ２、ＴｉＯ２、Ｔａ２Ｏ５、ＺｒＯ２が、炭化物としては、ＳｉＣ、ＮｂＣ、ＴａＣ、ＴｉＣが、窒化物としては、ＢＮ、Ｓｉ３Ｎ４、ＴｉＮが挙げられる。
【００２８】
また、上記化合物の含有量は、体積比率で１０〜３０％とすることが好ましい。前記の数値範囲を超えると、添加の効果が得られないため好ましくない。なお、酸化物、炭化物、窒化物の体積比率は、Ｃ（炭素）と同様に、ターゲットの切断面を光学顕微鏡等で観察し、その切断面での面積比率から求めることができる。また、該面積比率は、観察場所によるバラつきを少なくするため、無作為に選んだ１ｍｍ２以上の領域を５箇所以上観察して、その平均として求めることができる。
【００２９】
本発明のスパッタリングターゲットは、粉末焼結法によって作製する。作製にあたり、まず、各原料粉末（例えば、代表的な例として、Ｆｅ粉末、Ｐｔ粉末、Ｃ粉末）を用意する。Ｆｅ粉末やＰｔ粉末は、平均粒径が０．５μｍ以上１０μｍ以下のものを用いることが望ましい。これらの原料粉末の粒径が小さ過ぎると、酸化が促進されてスパッタリングターゲット中の酸素濃度が上昇するなどの問題があるため、０．５μｍ以上とすることが望ましい。一方、これらの原料粉末の粒径が大きいと、Ｃ粒子を合金中に微細分散させることが難しくなるため、１０μｍ以下のものを用いることが望ましい。
【００３０】
さらに、原料粉末として、合金粉末（Ｆｅ−Ｐｔ粉など）を用いてもよい。特にＰｔを含む合金粉末はその組成にもよるが、原料粉末中の酸素量を少なくするために有効である。合金粉末を用いる場合も同様に、平均粒径が０．５μｍ以上１０μｍ以下のものを用いることが望ましい。
【００３１】
Ｃ原料粉末としては、平均粒子径５〜５０μｍのものを使用する。Ｃ粉末の粒子径が小さ過ぎると、Ｃ粒子が凝集しパーティクルの発生原因になるので、５μｍ以上とすることが望ましく、Ｃ粉末の粒子径が大きいと、スパッタリング時の異常放電の原因となるため、５０μｍ以下とすることが望ましい。使用するＣ粉末の種類としては、非晶質の炭素の中でも黒鉛化しにくいハードカーボンが望ましい。その他にもカーボンファイバーを粉砕したものやフラーレンを用いることができる。
【００３２】
そして、上記の粉末を所望の組成になるように秤量し、混合する。
ここで重要なことは、炭素原料をマトリックス中に一様に分散させるために、Ｃ原料粉末に含まれている数百μｍ〜数ｍｍの大きさの塊を解砕あるいはふるいで取り除くことである。方法としては、攪拌混合機、攪拌転動混合機、１００〜２００メッシュ程度のふるい等を使用することができる。なお、ふるいは、粗大粒の除去だけではなく、解砕や混合の機能も兼ね備えるものである。
また、このようなＣ原料粉末の解砕やふるい分けは、炭素原料とその他の原料を混合した後に行うこともできる。混合装置としては、縦型ミキサー、Ｖ型混合機もしくはこれに準ずる性能を有する混合機を使用することができる。
【００３３】
このようにしてＣ原料粉末に含まれる大きな塊を排除した後に、炭素原料とその他の原料粉を混合する。混合方法としては、せん断力によって混合する装置を使用することができる。例えば、乳鉢、攪拌混合機（高速）、攪拌転動混合機（高速）等を使用することができる。また、せん断力が発生し、かつ原料が微粉砕しない装置であれば、その他の装置を使用することもできる。
一方で、ボールミルや媒体攪拌ミル等のように衝撃力で原料を微粉砕してしまうような混合装置は、炭素原料の微粉砕を促進し、炭素原料同士の凝集を助長してしまうため好ましくない。但し、ごく短時間の使用その他の微粉砕の影響を抑える条件であれば、このような装置を使用することも可能である。
【００３４】
次に、こうして得られた混合粉末をホットプレスで成型・焼結する。ホットプレス以外にも、プラズマ放電焼結法、熱間静水圧焼結法を使用することもできる。焼結時の保持温度は、スパッタリングターゲットの組成にもよるが、多くの場合、１０００〜１５００°Ｃの温度範囲とすることが好ましい。また、プレス圧力は、２５ＭＰａ〜３５ＭＰａの範囲とすることが好ましい。但し、この焼結条件においても、Ｃ粒子の凝集を抑えることが必要である。
【００３５】
次に、ホットプレスから取り出した焼結体に熱間等方加圧加工を施す。熱間等方加圧加工は焼結体の密度向上に非常に有効である。熱間等方加圧加工時の保持温度は、焼結体の組成にもよるが、多くの場合、１０００〜１５００°Ｃの温度範囲である。また加圧力は１００Ｍｐａ以上に設定することが好ましい。そして、このようにして得られた焼結体を旋盤で所望の形状に加工することにより、上述の特徴を有する本発明のスパッタリングターゲットを作製することができる。
【実施例】
【００３６】
以下、実施例および比較例に基づいて説明する。なお、本実施例はあくまで一例であり、この例によって何ら制限されるものではない。すなわち、本発明は特許請求の範囲によってのみ制限されるものであり、本発明に含まれる実施例以外の種々の変形を包含するものである。
【００３７】
（実施例１）
原料粉末として平均粒径３μｍのＦｅ粉末、平均粒径３μｍのＰｔ粉末、平均粒子径５０μｍのＣ粉末を用意し、組成が３０Ｆｅ−３０Ｐｔ−４０Ｃ（ｍｏｌ％）となるように秤量した。このときＣ粉末にはフラーレンを使用した。なお、ここで用いたフラーレン粉は、昇華精製して得られた単結晶化フラーレン粉（Ｃ６０純度が９９．９％のもの）を用いた。
【００３８】
次に、秤量したＣ粉末を攪拌混合機に封入し、８００ｒｐｍ、５分間回転させて解砕した。その後、この解砕したＣ粉末と、Ｆｅ粉末と、Ｐｔ粉末とを乳鉢に入れて２時間混合した。次に、乳鉢から取り出した混合粉末をカーボン製の型に充填しホットプレスした。ホットプレスの条件は、真空雰囲気、昇温速度３００°Ｃ／時間、保持温度１１００°Ｃ、保持時間２時間とし、昇温開始時から保持終了まで３０ＭＰａで加圧した。保持終了後はチャンバー内でそのまま自然冷却させた。
【００３９】
次に、ホットプレスの型から取り出した焼結体に熱間等方加圧加工を施した。熱間等方加圧加工の条件は、昇温速度３００°Ｃ／時間、保持温度１０００°Ｃ、保持時間２時間とし、昇温開始時からＡｒガスのガス圧を徐々に高めて、１０００°Ｃで保持中は１５０ＭＰａで加圧した。保持終了後は炉内でそのまま自然冷却させた。このようにして作製した焼結体の組織写真を図１に示す。図１に示されるように、投入原料の粒子径と同程度の大きさのＣ粒子が残留している様子が分かる。
【００４０】
次に、この焼結体を直径１８０．０ｍｍ、厚さ５．０ｍｍの形状へ旋盤で切削加工してターゲットとした。また同じ焼結体から採取した端材を湿式研磨して、顕微ラマン分光装置による測定を実施した。ラマン散乱分光計としては、Ｒｅｎｉｓｈａｗ  ｉｎＶｉａ  Ｒａｍａｎ  Ｍｉｃｒｏｓｃｏｐｅ（Ｒｅｎｉｓｈａｗ社製）を用いた。励起光は、ＣｏｍｐａｓｓＴＭ  ３１５Ｍ  Ｄｉｏｄｅ−Ｐｕｍｐｅｄ  Ｌａｓｅｒ（ＣＯＨＥＲＥＮＴ社製）を光源とし、励起波長は５３２ｎｍ、励起光源の出力は５ｍＷとし、回折格子は１８００Ｌ／ｍｍを使用した。そして、ラマンシフトの測定範囲はφ１μｍに設定した。測定は研磨面を観察して無作為に選んだ１０個のカーボン粒子の各々ついて、金属との界面から２μｍ以内の位置で無作為に選んだ１点と、金属との界面から２μｍ以上離れた位置で無作為に選んだ１点で測定した。
【００４１】
また、測定結果のカーブフィッティングにはローレンツ関数を使用した。実施例１のラマンスペクトルの測定結果とローレンツ関数によるフィッティング結果を図２に示す。図２は金属との界面から２μｍ以内の位置で測定したときの一例である。なお、カーブフィッティングをする都合上、１６２０ｃｍ−１付近のＤ´バンドも現れるが、Ｄ´バンドはグラファイトの欠陥構造に由来する振動モードであり、これは本願発明には、直接関係しないのでＤ´バンドは強度計算へ取り入れていない。そしてＩＧ／ＩＤ比をローレンツ関数の積分強度から求めた。最後に１０個のＣ粒子について平均をとり、金属との界面から２μｍ以内の測定点と金属との界面から２μｍ以上離れた測定点について、それぞれＩＧ／ＩＤ比の平均値を求めた。その結果、金属との界面から２μｍ以内の測定点のＩＧ／ＩＤ比は２．６となり、金属との界面から２μｍ以上離れた測定点のＩＧ／ＩＤ比は０．８となり、本発明のＩＧ／ＩＤ比の条件を満たしていた。
【００４２】
次に、このターゲットをマグネトロンスパッタ装置（キヤノンアネルバ製Ｃ-３０１０スパッタリングシステム）に取り付け、スパッタリングを行った。スパッタリングの条件は、投入電力１ｋＷ、Ａｒガス圧１．７Ｐａとし、２ｋＷｈｒのプレスパッタリングを実施した後、４インチ径のシリコン基板上に２０秒間成膜した。そして基板上へ付着したパーティクルの個数をパーティクルカウンターで測定した。表１に示すように、このときのパーティクル個数は８７個であった。
【００４３】
（実施例２）
原料粉末として平均粒径３μｍのＦｅ粉末、平均粒径３μｍのＰｔ粉末、平均粒径２μｍのＡｇ粉末、平均粒子径２０μｍのＣ粉末を用意し、組成が２６Ｆｅ−２６Ｐｔ−８Ａｇ−４０Ｃ（ｍｏｌ％）となるように秤量した。このときＣ粉末にはハードカーボンを使用した。なお、ここで用いたハードカーボン粉は、スクロース（ショ糖）をＡｒ雰囲気中で保持温度１２００℃、保持時間８時間で熱処理したものを、粉砕・分級して得たものである。
【００４４】
次に、秤量したＣ粉末を攪拌混合機に封入し、８００ｒｐｍ、５分間回転させて解砕した。その後、この解砕したＣ粉末と、Ｆｅ粉末と、Ｐｔ粉末と、Ａｇ粉末とを乳鉢に入れて２時間混合した。次に、乳鉢から取り出した混合粉末をカーボン製の型に充填しホットプレスした。ホットプレスの条件は、真空雰囲気、昇温速度３００°Ｃ／時間、保持温度９００°Ｃ、保持時間２時間とし、昇温開始時から保持終了まで３０ＭＰａで加圧した。保持終了後はチャンバー内でそのまま自然冷却させた。
【００４５】
次に、ホットプレスの型から取り出した焼結体に熱間等方加圧加工を施した。熱間等方加圧加工の条件は、昇温速度３００°Ｃ／時間、保持温度９００°Ｃ、保持時間２時間とし、昇温開始時からＡｒガスのガス圧を徐々に高めて、９００°Ｃで保持中は１５０ＭＰａで加圧した。保持終了後は炉内でそのまま自然冷却させた。
【００４６】
次に、この焼結体を直径１８０．０ｍｍ、厚さ５．０ｍｍの形状へ旋盤で切削加工してターゲットとした。また同じ焼結体から採取した端材を湿式研磨して、顕微ラマン分光装置による測定を実施した。ラマン散乱分光測定の測定条件および測定方法は、実施例１と同様とした。その結果、金属との界面から２μｍ以内の測定点のＩＧ／ＩＤ比は１．１となり、金属との界面から２μｍ以上離れた測定点のＩＧ／ＩＤ比は０．７となり、本願発明のＩＧ／ＩＤ比の条件を満たしていた。
【００４７】
次に、このターゲットをマグネトロンスパッタ装置（キヤノンアネルバ製Ｃ-３０１０スパッタリングシステム）に取り付け、スパッタリングを行った。スパッタリングの条件は、投入電力１ｋＷ、Ａｒガス圧１．７Ｐａとし、２ｋＷｈｒのプレスパッタリングを実施した後、４インチ径のシリコン基板上に２０秒間成膜した。そして基板上へ付着したパーティクルの個数をパーティクルカウンターで測定した。表１に示すように、このときのパーティクル個数は６３個であった。
【００４８】
（実施例３）
原料粉末として平均粒径３μｍのＦｅ粉末、平均粒径３μｍのＰｔ粉末、平均粒子径５０μｍのＣ粉末、平均粒径２０μｍのＴｉＣ粉末、平均粒径８μｍのＢＮ粉末を用意し、組成が３２Ｆｅ−３２Ｐｔ−２０Ｃ−８ＴｉＣ−８ＢＮ（ｍｏｌ％）となるように秤量した。このときＣ粉末にはハードカーボンを使用した。なお、ここで用いたハードカーボン粉は実施例２と同じものである。
【００４９】
次に、秤量したＣ粉末を攪拌混合機に封入し、８００ｒｐｍ、５分間回転させて解砕した。その後、この解砕したＣ粉末と、Ｆｅ粉末と、Ｐｔ粉末と、ＴｉＣ粉末と、ＢＮ粉末とを乳鉢に入れて２時間混合した。次に、乳鉢から取り出した混合粉末をカーボン製の型に充填しホットプレスした。ホットプレスの条件は、真空雰囲気、昇温速度３００°Ｃ／時間、保持温度１１００°Ｃ、保持時間２時間とし、昇温開始時から保持終了まで３０ＭＰａで加圧した。保持終了後はチャンバー内でそのまま自然冷却させた。
【００５０】
次に、ホットプレスの型から取り出した焼結体に熱間等方加圧加工を施した。熱間等方加圧加工の条件は、昇温速度３００°Ｃ／時間、保持温度１０００°Ｃ、保持時間２時間とし、昇温開始時からＡｒガスのガス圧を徐々に高めて、１０００°Ｃで保持中は１５０ＭＰａで加圧した。保持終了後は炉内でそのまま自然冷却させた。
【００５１】
次に、この焼結体を直径１８０．０ｍｍ、厚さ５．０ｍｍの形状へ旋盤で切削加工してターゲットとした。また同じ焼結体から採取した端材を湿式研磨して、顕微ラマン分光装置による測定を実施した。ラマン散乱分光測定の測定条件および測定方法は、実施例１と同様とした。その結果、金属との界面から２μｍ以内の測定点のＩＧ／ＩＤ比は１．４となり、金属との界面から２μｍ以上離れた測定点のＩＧ／ＩＤ比は０．８となり、本願発明のＩＧ／ＩＤ比の条件を満たしていた。
【００５２】
次に、このターゲットをマグネトロンスパッタ装置（キヤノンアネルバ製Ｃ-３０１０スパッタリングシステム）に取り付け、スパッタリングを行った。スパッタリングの条件は、投入電力１ｋＷ、Ａｒガス圧１．７Ｐａとし、２ｋＷｈｒのプレスパッタリングを実施した後、４インチ径のシリコン基板上に２０秒間成膜した。そして基板上へ付着したパーティクルの個数をパーティクルカウンターで測定した。表１に示すように、このときのパーティクル個数は９８個であった。
【００５３】
（比較例１）
原料粉末として平均粒径３μｍのＦｅ粉末、平均粒径３μｍのＰｔ粉末、平均粒子径２０μｍのＣ粉末を用意し、組成が３０Ｆｅ−３０Ｐｔ−４０Ｃ（ｍｏｌ％）となるように秤量した。このときＣ粉末には黒鉛を使用した。なお、ここで用いた黒鉛粉は、純度９９．９％の人造黒鉛を粉砕・分級したものである。
【００５４】
次に、秤量したＣ粉末を攪拌混合機に封入し、８００ｒｐｍ、５分間回転させて解砕した。その後、この解砕したＣ粉末と、Ｆｅ粉末と、Ｐｔ粉末とを乳鉢に入れて２時間混合した。次に、乳鉢から取り出した混合粉末をカーボン製の型に充填しホットプレスした。ホットプレスの条件は、真空雰囲気、昇温速度３００°Ｃ／時間、保持温度１１００°Ｃ、保持時間２時間とし、昇温開始時から保持終了まで３０ＭＰａで加圧した。保持終了後はチャンバー内でそのまま自然冷却させた。
【００５５】
次に、ホットプレスの型から取り出した焼結体に熱間等方加圧加工を施した。熱間等方加圧加工の条件は、昇温速度３００°Ｃ／時間、保持温度１０００°Ｃ、保持時間２時間とし、昇温開始時からＡｒガスのガス圧を徐々に高めて、１０００°Ｃで保持中は１５０ＭＰａで加圧した。保持終了後は炉内でそのまま自然冷却させた。
【００５６】
次に、この焼結体を直径１８０．０ｍｍ、厚さ５．０ｍｍの形状へ旋盤で切削加工してターゲットとした。また同じ焼結体から採取した端材を湿式研磨して、顕微ラマン分光装置による測定を実施した。ラマン散乱分光測定の測定条件および測定方法は、実施例１と同様とした。その結果、金属との界面から２μｍ以内の測定点のＩＧ／ＩＤ比は７．０となり、金属との界面から２μｍ以上離れた測定点のＩＧ／ＩＤ比は５．２となり、本願発明のＩＧ／ＩＤ比の条件を満たしていなかった。
【００５７】
次に、このターゲットをマグネトロンスパッタ装置（キヤノンアネルバ製Ｃ-３０１０スパッタリングシステム）に取り付け、スパッタリングを行った。スパッタリングの条件は、投入電力１ｋＷ、Ａｒガス圧１．７Ｐａとし、２ｋＷｈｒのプレスパッタリングを実施した後、４インチ径のシリコン基板上に２０秒間成膜した。そして基板上へ付着したパーティクルの個数をパーティクルカウンターで測定した。表１に示すように、このときのパーティクル個数は１９５個と実施例１に比べてパーティクル数はやや増加した。
【００５８】
（比較例２）
原料粉末として平均粒径３μｍのＦｅ粉末、平均粒径３μｍのＰｔ粉末、平均粒子径２０μｍのＣ粉末を用意し、組成が３０Ｆｅ−３０Ｐｔ−４０Ｃ（ｍｏｌ％）となるように秤量した。このときＣ粉末には平均粒子径２０μｍの黒鉛を使用した。
【００５９】
次に、秤量した原料粉末を縦型ミキサーに封入して混合した。その後、２００メッシュふるいを通してから、５Ｌ媒体攪拌ミルを用いて３００ｒｐｍ、２０時間混合した。
次に、攪拌ミルから取り出した混合粉末をカーボン製の型に充填しホットプレスした。ホットプレスの条件は、真空雰囲気、昇温速度３００°Ｃ／時間、保持温度１１００°Ｃ、保持時間２時間とし、昇温開始時から保持終了まで３０ＭＰａで加圧した。保持終了後はチャンバー内でそのまま自然冷却させた。
【００６０】
次にホットプレスの型から取り出した焼結体に熱間等方加圧加工を施した。熱間等方加圧加工の条件は、昇温速度３００°Ｃ／時間、保持温度１０００°Ｃ、保持時間２時間とし、昇温開始時からＡｒガスのガス圧を徐々に高めて、１０００°Ｃで保持中は１５０ＭＰａで加圧した。保持終了後は炉内でそのまま自然冷却させた。この焼結体の組織写真は、投入原料が細かく粉砕されたため、Ｃ粒子は投入原料のサイズと比較して非常に細かくなっていた。
【００６１】
次に、この焼結体を直径１８０．０ｍｍ、厚さ５．０ｍｍの形状へ旋盤で切削加工してターゲットとした。また同じ焼結体から採取した端材を湿式研磨して、顕微ラマン分光装置による測定を実施した。ラマン散乱分光測定の測定条件は実施例１と同様としたが、Ｃ粒子が非常に細かくなっていたので、金属との界面から２μｍ以内にＣ粒子全体が入ってしまい、金属との界面から２μｍ以上離れた位置での測定は実施できなかった。金属との界面から２μｍ以内の測定点のＩＧ／ＩＤ比は５．３であった。
【００６２】
次に、このターゲットをマグネトロンスパッタ装置（キヤノンアネルバ製Ｃ-３０１０スパッタリングシステム）に取り付け、スパッタリングを行った。スパッタリングの条件は、投入電力１ｋＷ、Ａｒガス圧１．７Ｐａとし、２ｋＷｈｒのプレスパッタリングを実施した後、４インチ径のシリコン基板上に２０秒間成膜した。そして基板上へ付着したパーティクルの個数をパーティクルカウンターで測定した。表１に示すように、このときのパーティクル個数は６０５０個と実施例に比べてパーティクル数は大きく増加した。
【００６３】
（実施例４）
原料粉末として平均粒径３μｍのＦｅ粉末、平均粒径３μｍのＰｔ粉末、平均粒子径５０μｍのＣ粉末を用意し、組成が１０Ｆｅ−２０Ｐｔ−７０Ｃ（ｍｏｌ％）となるように秤量した。このときＣ粉末にはフラーレンを使用した。なお、ここで用いたフラーレン粉は、実施例１と用いたものと同じものである。
【００６４】
次に、秤量したＣ粉末を攪拌混合機に封入し、８００ｒｐｍ、５分間回転させて解砕した。その後、この解砕したＣ粉末と、Ｆｅ粉末と、Ｐｔ粉末とを乳鉢に入れて２時間混合した。次に、乳鉢から取り出した混合粉末をカーボン製の型に充填しホットプレスした。ホットプレスの条件は、真空雰囲気、昇温速度３００°Ｃ／時間、保持温度１１００°Ｃ、保持時間２時間とし、昇温開始時から保持終了まで３０ＭＰａで加圧した。保持終了後はチャンバー内でそのまま自然冷却させた。
【００６５】
次に、ホットプレスの型から取り出した焼結体に熱間等方加圧加工を施した。熱間等方加圧加工の条件は、昇温速度３００°Ｃ／時間、保持温度１０００°Ｃ、保持時間２時間とし、昇温開始時からＡｒガスのガス圧を徐々に高めて、１０００°Ｃで保持中は１５０ＭＰａで加圧した。保持終了後は炉内でそのまま自然冷却させた。
【００６６】
次に、この焼結体を直径１８０．０ｍｍ、厚さ５．０ｍｍの形状へ旋盤で切削加工してターゲットとした。また同じ焼結体から採取した端材を湿式研磨して、顕微ラマン分光装置による測定を実施した。ラマン散乱分光測定の測定条件および測定方法は、実施例１と同様とした。その結果、金属との界面から２μｍ以内の測定点のＩＧ／ＩＤ比は２．２となり、金属との界面から２μｍ以上離れた測定点のＩＧ／ＩＤ比は０．８となり、本発明のＩＧ／ＩＤ比の条件を満たしていた。
【００６７】
次に、このターゲットをマグネトロンスパッタ装置（キヤノンアネルバ製Ｃ-３０１０スパッタリングシステム）に取り付け、スパッタリングを行った。スパッタリングの条件は、投入電力１ｋＷ、Ａｒガス圧１．７Ｐａとし、２ｋＷｈｒのプレスパッタリングを実施した後、４インチ径のシリコン基板上に２０秒間成膜した。そして基板上へ付着したパーティクルの個数をパーティクルカウンターで測定した。表１に示すように、このときのパーティクル個数は２13個であった。Ｃの含有量の多い組成であるため、実施例１〜３に比べると、ややパーティクル数が増加する傾向にあった。
【００６８】
（比較例３）
原料粉末として平均粒径３μｍのＦｅ粉末、平均粒径３μｍのＰｔ粉末、平均粒子径２０μｍのＣ粉末を用意し、組成が１０Ｆｅ−２０Ｐｔ−７０Ｃ（ｍｏｌ％）となるように秤量した。このときＣ粉末には黒鉛を使用した。なお、ここで用いた黒鉛粉は、比較例１と同じものである。
【００６９】
次に、秤量したＣ粉末を攪拌混合機に封入し、８００ｒｐｍ、５分間回転させて解砕した。その後、この解砕したＣ粉末と、Ｆｅ粉末と、Ｐｔ粉末とを乳鉢に入れて２時間混合した。次に、乳鉢から取り出した混合粉末をカーボン製の型に充填しホットプレスした。ホットプレスの条件は、真空雰囲気、昇温速度３００°Ｃ／時間、保持温度１１００°Ｃ、保持時間２時間とし、昇温開始時から保持終了まで３０ＭＰａで加圧した。保持終了後はチャンバー内でそのまま自然冷却させた。
【００７０】
次に、ホットプレスの型から取り出した焼結体に熱間等方加圧加工を施した。熱間等方加圧加工の条件は、昇温速度３００°Ｃ／時間、保持温度１０００°Ｃ、保持時間２時間とし、昇温開始時からＡｒガスのガス圧を徐々に高めて、１０００°Ｃで保持中は１５０ＭＰａで加圧した。保持終了後は炉内でそのまま自然冷却させた。
【００７１】
次に、この焼結体を直径１８０．０ｍｍ、厚さ５．０ｍｍの形状へ旋盤で切削加工してターゲットとした。また同じ焼結体から採取した端材を湿式研磨して、顕微ラマン分光装置による測定を実施した。ラマン散乱分光測定の測定条件および測定方法は、実施例１と同様とした。その結果、金属との界面から２μｍ以内の測定点のＩＧ／ＩＤ比は８．３となり、金属との界面から２μｍ以上離れた測定点のＩＧ／ＩＤ比は５．４となり、本願発明のＩＧ／ＩＤ比の条件を満たしていなかった。
【００７２】
次に、このターゲットをマグネトロンスパッタ装置（キヤノンアネルバ製Ｃ-３０１０スパッタリングシステム）に取り付け、スパッタリングを行った。スパッタリングの条件は、投入電力１ｋＷ、Ａｒガス圧１．７Ｐａとし、２ｋＷｈｒのプレスパッタリングを実施した後、４インチ径のシリコン基板上に２０秒間成膜した。そして基板上へ付着したパーティクルの個数をパーティクルカウンターで測定した。表１に示すように、このときのパーティクル個数は５７７個となり、同一のターゲット組成である実施例４に比べてパーティクル数は大幅に増加した。
【００７３】
【表１】
2015175025.tif 000003
【産業上の利用可能性】
【００７４】
本発明は、Ｃ粒子が分散したＦｅ−Ｐｔ系スパッタリングターゲットにおいて、高いスパッタ率を備え、かつ、アーキングの発生を抑制することができるので、スパッタ時のパーティクル発生を低減することができると共に、成膜時の歩留まりを改善できるという優れた効果を有する。本発明スパッタリングターゲットは、グラニュラー構造の磁性薄膜の成膜用スパッタリングターゲットとして有用である。
【図１】
2015175025.tif 000004
【図２】
2015175025.tif 000005